ВЫСОКОПРОЧНЫЙ, ВЫСОКОВЯЗКИЙ ТОНКИЙ СТАЛЬНОЙ ПРУТОК И СПОСОБ ЕГО ИЗГОТОВЛЕНИЯ

1. Высокопрочный, высоковязкий тонкий стальной пруток, содержащий:
алюминий (Al) в количестве, составляющем приблизительно от приблизительно 0,07 вес.% до приблизительно 0,14 вес.%; и
азот (N),
причем Al:N (где Al и N означают  вес.% каждого элемента) составляет приблизительно от 15:1 до 25:1.
2. Пруток по п.1, в котором суммарное содержание Ti, Nb и V составляет приблизительно 0,01 вес.% или менее.
3. Пруток по п.1 или 2, дополнительно включающий от приблизительно 0,15 вес.% до приблизительно 0,3 вес.% углерода (С), от приблизительно 0,05 вес.% до приблизительно 0,15 вес.% кремния (Si), от приблизительно 1,0 вес.% до приблизительно 3,0 вес.% марганца (Mn), приблизительно 0,02 вес.% или менее фосфора (P) или приблизительно 0,02 вес.% или менее серы (S).
4. Пруток по п.1 или 2, в котором сформированы дисперсные нановключения на основе AlN, имеющие размер, равный приблизительно 130 нм или менее.
5. Пруток по п.1 или 2, который имеет микроструктуру, включающую феррит, имеющий долю площади, составляющую приблизительно от 50% до 70%, и перлит, имеющий долю площади, составляющую приблизительно от 30% до 50%.
6. Пруток по п.1 или 2, в котором диапазон предела прочности на растяжение составляет приблизительно от 600 МПа до 700 МПа, и диапазон удлинения составляет приблизительно от 20% до 30%.
7. Способ изготовления высокопрочного, высоковязкого тонкого стального прутка, включающий:
чистовую прокатку стали, имеющей состав, как предусмотрено в п.1 или 2, в рамках температурного диапазона, составляющего приблизительно от 850°С до 1050°С; и
охлаждение стали со скоростью, составляющей приблизительно 5°С/с или менее.
8. Способ по п.7, в котором сталь дополнительно включает от приблизительно 0,15 вес.% до приблизительно 0,3 вес.% С, от приблизительно 0,05 вес.% до приблизительно 0,15 вес.% Si, от приблизительно 1,0 вес.% до приблизительно 3,0 вес.% Mn, приблизительно 0,02 вес.% или менее P, или приблизительно 0,02 вес.% или менее S.